(57)【要約】【課題】高い透磁率を有し、かつ形状変化の少ない磁性シートを提供する。【解決手段】ベースフィルム３と、ベースフィルム３の上面に形成された磁性層２とを有する磁性シート１であって、磁性層２は、軟磁性粒子（透磁率が大きく、かつ保磁力Ｈｃの小さな磁性粒子）と、バインダーとしてのポリカーボネートポリウレタン樹脂と、硬化剤としてのイソシアヌレート環を有するイソシアヌレート化合物とを含有している。この場合、例えば、バインダー１００重量部に対して５重量部以上３０重量部以下の範囲内で硬化剤を含有させる。【選択図】図１
2007250821.tif 000002
【特許請求の範囲】
【請求項１】
バインダー、硬化剤および軟磁性粒子を含有する磁性層を有し、前記硬化剤はイソシアヌレート環を有するイソシアヌレート化合物である磁性シート。
【請求項２】
前記バインダー１００重量部に対して５重量部以上３０重量部以下の範囲内で前記硬化剤を含有している請求項１記載の磁性シート。
【発明の詳細な説明】
【技術分野】
【０００１】
本発明は、軟磁性粒子、バインダーおよび硬化剤を含有する磁性シートに関するものである。
【背景技術】
【０００２】
この種の磁性シートとして、特開２００３−２４３８７７号公報に開示されている磁性シート（防磁性シート）が知られている。この磁性シートは、少なくとも一種類の軟磁性粒子と、高分子材料と、揮発性溶剤とからなる液状（ペースト状）の防磁性組成物を絶縁性支持体の少なくとも一方の表面に塗布することによって得られるものであり、柔軟性を有し、薄くて軽量であるという特徴を備えている。この場合、必要に応じて、分散剤、安定剤、滑剤、充填剤、増量剤、可塑剤、架橋剤、老化防止剤、加硫促進剤などの各種添加剤を含有することもできる。この磁性シートによれば、上記の特徴を備えたことにより、電子装置のプラスチック筐体の壁面に貼り付けたり、導体ケーブルの外面に巻回したりして、都合良く使用することができる。
【特許文献１】特開２００３−２４３８７７号公報（第１，４，９頁）
【発明の開示】
【発明が解決しようとする課題】
【０００３】
ところが、従来のこの種の磁性シートには、以下の問題点がある。すなわち、この種の磁性シートには、温度や湿度の環境の変化による形状の変化を低減する（具体的には厚みの変化を低減する）ために架橋剤（硬化剤）を含有させたときに、密度が低下して透磁率が低下するという問題点が存在している。
【０００４】
本発明は、かかる問題点を解決するためになされたものであり、高い透磁率を有し、かつ形状変化の少ない磁性シートを提供することを主目的とする。
【課題を解決するための手段】
【０００５】
上記目的を達成すべく本発明に係る磁性シートは、バインダー、硬化剤および軟磁性粒子を含有する磁性層を有し、前記硬化剤はイソシアヌレート環を有するイソシアヌレート化合物である。
【０００６】
この場合、前記バインダー１００重量部に対して５重量部以上３０重量部以下の範囲内で前記硬化剤を含有している。
【０００７】
また、前記バインダー１００重量部に対して１０重量部以上３０重量部以下の範囲内で前記硬化剤を含有させるのが好ましい。
【０００８】
また、前記バインダー１００重量部に対して１０重量部以上２０重量部以下の範囲内で前記硬化剤を含有させるのがより好ましい。
【発明の効果】
【０００９】
本発明に係る磁性シートによれば、硬化剤としてイソシアヌレート環を有するイソシアヌレート化合物を含有させたことにより、理由は不明だが、磁性層の密度および透磁率の向上を維持しつつ、磁性層の形状変化（例えば厚みの変化）を大幅に低減させることができる。
【００１０】
また、本発明に係る磁性シートによれば、バインダー１００重量部に対して５重量部以上３０重量部以下の範囲内で硬化剤を含有させたことにより、温度や湿度の変化の前後での形状変化を十分に低く（具体的には、厚みの膨張率を１５％以下に）抑えることができる。
【００１１】
また、バインダー１００重量部に対して１０重量部以上３０重量部以下の範囲内で硬化剤を含有させることで、温度や湿度の変化の前後での形状変化を一層低く（具体的には、厚みの膨張率を８％以下に）抑えることができる。
【００１２】
また、バインダー１００重量部に対して１０重量部以上２０重量部以下の範囲内で硬化剤を含有させることで、温度や湿度の変化の前後での形状変化を低く抑えつつ、透磁率をより高い状態（４５以上）に維持することができる。
【発明を実施するための最良の形態】
【００１３】
以下、添付図面を参照して、本発明に係る磁性シートの最良の形態について説明する。
【００１４】
最初に、本発明に係る磁性シート１の構成について、図面を参照して説明する。
【００１５】
図１に示す磁性シート１は、磁性層２がベースフィルム（非磁性支持体）３の少なくとも一方の面（本例では、同図に示すように上面）上に形成されて構成されている。
【００１６】
（ベースフィルム）
ベースフィルム３として用いる支持体には特に制限はなく、目的に応じて公知の絶縁性材料で形成された支持体を用いることができる。具体的には、ポリエチレンテレフタレート（ＰＥＴ）、ポリエチレンナフタレート（ＰＥＮ）等のポリエステル類、ポリプロピレン等のポリオレフィン類、セルローストリアセテート、ポリアミド、ポリイミド、ポリカーボネート、ポリアミドイミド、ポリスルフォン、アラミド、芳香族ポリアミド等の樹脂材料で形成された絶縁性支持体（絶縁フィルム）を用いることができる。また、ベースフィルム３は、通常、その厚みが３μｍ〜１００μｍの範囲内に設定される。また、ベースフィルム３は、長尺な帯状（テープ状）、シート状、カード状、ディスク状等、各種の平面視形状に形成することができる。
【００１７】
（磁性層）
磁性層２は、バインダー、少なくとも一種類の軟磁性粒子、および硬化剤を含有する。この場合、軟磁性粒子としては、一般的に、透磁率が大きく、かつ保磁力Ｈｃの小さな（例えば約７９０Ａ／ｍ（１０エルステッド）以下の）磁性材料が好ましい。このような軟磁性粒子としては、例えば、フェライトなどが挙げられるが、軟磁性合金または軟磁性アモルファス合金として分類される合金系軟磁性粒子なども好ましい。この場合、上記した軟磁性粒子を１種類用いてもよいし、複数種類を混合して用いてもよい。
【００１８】
磁性層２用のバインダー（結合剤）としては、公知のバインダーを用いることができる。この場合、ポリカーボネートポリウレタン樹脂が好ましい。このポリカーボネートポリウレタン樹脂は、ポリカーボネートポリオールとポリイソシアネートのウレタン化反応によって合成される。この場合、ポリカーボネートポリオールとしては、ジアリルカーボネートまたはジアルキルカーボネートと、公知の多価アルコールとの縮合反応によって得られるものが用いられる。ポリイソシアネートとしては、トリレンジイソシアネート（ＴＤＩ）、４，４’−ジフェニルメタンジイソシアネート（ＭＤＩ）、ヘキサメチレンジイソシアネート（ＨＤＩ）、イソホロンジイソシアネート（ＩＰＤＩ）等が挙げられる。
【００１９】
また、バインダーの配合比は、軟磁性粒子１００重量部に対し、好ましくは８重量部以上２２重量部以下の範囲内に、特に好ましくは８重量部以上１８重量部以下の範囲内に設定される。結合剤としてポリカーボネートポリウレタン樹脂をこの範囲で配合することにより、乾燥工程において揮発性溶剤を揮発させた際に、磁性層２に発生する空孔の数を軽減でき、かつその後のカレンダー処理において、発生した空孔を減少させることができ、その結果として、磁性層２、ひいては磁性シート１の密度を高めて透磁率を向上させることができる。なお、バインダーの配合比が少なすぎると、磁性層２の塗膜強度が低下し、他方、バインダーの含有量が多すぎると、軟磁性粒子の含有量が低下して、磁性層２の透磁率が低下する。
【００２０】
硬化剤としては、イソシアヌレート環を有するイソシアヌレート化合物を用いる。また、硬化剤の配合比は、バインダー１００重量部に対し、好ましくは５重量部以上３０重量部以下の範囲内に、さらに好ましくは１０重量部以上３０重量部以下の範囲内に、特に好ましくは１０重量部以上２０重量部以下の範囲内に設定される。硬化剤としてイソシアヌレート環を有するイソシアヌレート化合物をこの範囲で配合することにより、磁性層２の密度および透磁率を高い状態に維持しつつ、磁性層２の厚みの変化を大幅に低減させることができる。なお、硬化剤の配合比が少なすぎると、磁性層２の厚みの変化が大きくなり、他方、硬化剤の配合比が多すぎると、軟磁性粒子の含有量が低下して、磁性層２の透磁率が低下する。
【００２１】
硬化剤としては、例えば、下記一般式（Ｉ）で示されるイソシアヌレート環を有するイソシアネート化合物を採用することができ、通常の方法で合成されたものでも、市販品でも用いることができる。
【００２２】
【化１】
2007250821.tif 000003
【００２３】
市販品の具体例としては、例えば、スミジュールＩＬなど（住友バイエルウレタン社製）、コロネート２０３０など（日本ポリウレタン社製）、パーノック  Ｄ−８００（大日本インキ社製）、マイテック  ＧＰ−７００Ａ（三菱化成社製）、タケネート  Ｄ−２０４ＥＡなど（武田薬品社製）などが挙げられる。これらは下記式（ＩＩ）で示されるＴＤＩ（トリレンジイソシアネート）３量体構造を有する。
【００２４】
【化２】
2007250821.tif 000004
【００２５】
また、デスモジュール  ＫＬ−２４４４（住友バイエルウレタン社製）、コロネート−ＨＸ（日本ポリウレタン社製）なども挙げられる。これらは下記式（ＩＩＩ）で示されるＨＤＩ（ヘキサメチレンジイソシアネート）３量体構造を有する。
【００２６】
【化３】
2007250821.tif 000005
【００２７】
さらには、デスモジュール  Ｚ−４３７０（住友バイエルウレタン社製）、イソシアネート  Ｔ−１８９０（ＨＵＬＥ社製）なども挙げられる。これらは下記式（ＩＶ）で示されるＩＰＤＩ（イソホロンジイソシアネート）３量体構造を有する。
【００２８】
【化４】
2007250821.tif 000006
【００２９】
磁性層２を形成するための磁性塗料の調整に際しては揮発性溶剤を用いるが、このような揮発性溶剤としては、例えば、トルエンやキシレンなどの芳香族系溶剤、アセトン、シクロヘキサノン、メチルエチルケトンおよびメチルイソブチルケトンなどのケトン系溶剤、酢酸エチルや酢酸ブチルなどの酢酸エステル系溶剤、エタノールやイソプロパノールなどのアルコール系溶剤の他、ヘキサン、テトラヒドロフラン、ジメチルホルムアミドなどが挙げられる。
【００３０】
磁性層２を形成するための磁性塗料は、公知の方法で、上記各成分に上記揮発性溶剤を加えて、混合、攪拌、混練、分散等を行うことにより調製される。一例として、磁性層２を形成するための磁性塗料は、上記の軟磁性粒子、バインダーおよび硬化剤に、揮発性溶剤として例えばメチルエチルケトンおよびトルエンを軟磁性粒子１００重量部に対して２５重量部ずつ投入して十分に混練し、その後に、さらにメチルエチルケトンおよびトルエンを軟磁性粒子１００重量部に対して５０重量部ずつ追加投入して十分に混練を行うことで調整する。この場合、軟磁性粒子を揮発性溶剤、バインダーおよび硬化剤と混練し、これらを均一に分散させる方法としては、ニーダー、ボールミル、ロールミル、ジェットミルなどを使用して行う方法を採用することができる。
【００３１】
また、磁性層２中には、必要に応じて、分散剤、安定剤、滑剤、充填剤、増量剤、可塑剤、他の硬化剤、老化防止剤、加硫促進剤、難燃性材料などの各種添加剤を添加してもよい。このような添加剤は、例えば、上記方法で作製した磁性塗料に添加および混合する。
【００３２】
（磁性シート１の製造）
上記のようにして調製された磁性塗料を用いて、塗布、配向、乾燥、カレンダーおよび硬化等することにより、磁性層２をベースフィルム３上に形成して、図１に示す磁性シート１を製造する。
【００３３】
具体的には、まず、塗布工程を行うことにより、ベースフィルム３の一方の面上に調製された磁性塗料を塗布して、未硬化の磁性層２を形成する。この場合、磁性塗料の塗布に際しては、グラビア塗布、ロール塗布、ブレード塗布、エクストルージョン塗布などの公知の塗布方法を用いることができる。次いで、未硬化の磁性層２に対して配向磁界を印加して軟磁性粒子を配向する。
【００３４】
続いて、乾燥工程を行うことにより、磁性層２を乾燥させる。この乾燥工程では、磁性層２を６０℃雰囲気内で乾燥させて、磁性層２内の揮発性溶剤を揮発させ、その後に、加熱状態の磁性層２に対して金属ロールによりカレンダー処理を行う。揮発性溶剤の揮発によって磁性層２に空孔（気孔）が残ったときには、磁性層２およびベースフィルム３全体の密度（具体的には磁性層２の密度）が高くならないことがあるが、加熱状態の磁性層２にカレンダー処理を行い、磁性層２に対して垂直な方向（厚み方向）に圧力を加えることにより、磁性層２に発生した空孔を減少させて、磁性層２およびベースフィルム３全体の密度（具体的には磁性層２の密度）を高めると共に、軟磁性粒子の配向性を改善することができる。
【００３５】
次いで、カレンダー処理を完了した磁性層２およびベースフィルム３（磁性シート１の原反）を巻取りロールに巻き取る。最後に、巻き取った状態の磁性シート１の原反に対して、６０℃雰囲気内で２４時間放置する熱硬化処理を行い、磁性シート１の作製が完了する。
【００３６】
このように、この磁性シート１によれば、硬化剤としてイソシアヌレート環を有するイソシアヌレート化合物を含有させた磁性塗料を用いることにより、磁性層２の密度および透磁率を高い状態に維持しつつ、形状変化、具体的には磁性層２の厚みの変化を大幅に抑えることができる。また、この磁性シート１は、透磁率が高く、かつ形状変化が少ないため、例えば電子機器の輻射ノイズ対策等に、電波干渉防止材や電波吸収体として好適に使用することができる。また、ＲＦＩＤタグの安定動作に不可欠である搬送波（磁界）収束部材としても好適に用いることができる。
【００３７】
なお、磁性層２がベースフィルム３上に一体的に形成された磁性シート１について上記したが、図５に示すように、ベースフィルム３の表面に剥離層１２が形成されたフィルム１３を使用し、この剥離層１２の表面に磁性層２を形成して磁性シート１１を構成することもできる。この場合、磁性層２は、ベースフィルム３から剥離して単体でも用いられるため、本発明における磁性シートとして機能する。なお、磁性シート１と同一の構成については同一の符号を付して、重複する説明を省略する。
【実施例】
【００３８】
次に、実施例を挙げて本発明に係る磁性シート１について詳細に説明する。
【００３９】
［軟磁性粒子の製造例］
水アトマイズ法により、合金粒子（Ｆｅ／Ｓｉ／Ｃｒ＝７５／２４／１（原子比））を作製し、次いで、媒体撹拌ミルにより、合金粒子を扁平化する。続いて、熱処理を施して、扁平状軟磁性合金粒子からなる軟磁性粒子を得た。媒体撹拌ミルによる扁平化は、扁平状軟磁性合金粒子の重量平均粒径Ｄ５０が２５μｍとなるまで行った。重量平均粒径Ｄ５０は、光散乱を使用した粒度分析計によって測定した。熱処理は、０．１体積％〜１体積％の酸素を含む窒素雰囲気中にて、３５０℃で２０分間から１時間行った。なお、分析型走査型電子顕微鏡で測定したところ、軟磁性粒子の平均厚さは、０．１μｍ〜１．０μｍであった。
【００４０】
［実施例１］
（磁性塗料の調製）
軟磁性粒子（上記製造例で製造したもの）                    １００重量部
（Ｆｅ／Ｓｉ／Ｃｒ＝７５／２４／１（原子比）、Ｈｃ：４９０Ａ／ｍ、厚み：０．１μｍ〜１．０μｍ、Ｄ５０：２５μｍ）
バインダー（結合剤）  ポリカーボネートポリウレタン樹脂      １８重量部
（日本ポリウレタン工業（株）製  商品名：Ｎ５２３０、粘度：８０００〜１８０００ｃｐ／２５℃、Ｔｇ：−３３℃）
揮発性溶剤  メチルエチルケトン                              ２５重量部
揮発性溶剤  トルエン                                        ２５重量部
【００４１】
上記の各材料をニーダーで混練した後、揮発性溶剤としてメチルエチルケトンおよびトルエンをさらに５０重量部ずつ投入して混練を行い、最後に、硬化剤（日本ポリウレタン工業（株）製  商品名：コロネート２０３０）をバインダー量１００重量部に対して５重量部、添加および混合して、磁性塗料を作製した。なお、上記したバインダーおよび各揮発性溶剤の各配合比は、軟磁性粒子の配合量を１００としたときの数値で示したものである。
【００４２】
（磁性層形成工程）
２５μｍ厚のＰＥＴ製のベースフィルム３の一方の面上に、ブレード塗布方式により、カレンダー加工後の厚みが５０μｍとなるように磁性塗料を塗布し、次いで、配向磁界を印加して配向を行い、続いて、６０℃雰囲気内で乾燥させた。その後に、金属ロールを用いたカレンダーによって、ニップ数１回で加工を行い、磁性層２を形成した。
【００４３】
以上のようにして得られた磁性シート１の原反を、巻取りロールに巻き取った状態で、６０℃で２４時間熱硬化させ、この磁性シート１を以下の各評価で規定されている形状に裁断することにより、磁性シートのサンプルを作製した。
【００４４】
［実施例２〜４］
また、上記した磁性塗料の調製において、硬化剤の配合比を図２に示すように変えた以外は、上記した実施例１と同様にして、磁性シート１を作製し、この磁性シート１を以下の各評価で規定されている形状に裁断することにより、実施例２〜４としての磁性シートのサンプルを作製した。
【００４５】
［比較例１］
また、上記した磁性塗料の調製において、硬化剤の配合比を図２に示すようにゼロにした（硬化剤を配合しない）以外は、上記した実施例１と同様にして、磁性シート１を作製し、この磁性シート１を以下の各評価で規定されている形状に裁断することにより、比較例１としての磁性シートのサンプルを作製した。
【００４６】
［実施例５］
また、上記した磁性塗料の調製において、硬化剤（日本ポリウレタン工業（株）製  商品名：コロネート−ＨＸ）を用い、その配合比を図３に示すようにした以外は、上記した実施例１と同様にして、磁性シート１を作製し、この磁性シート１を以下の各評価で規定されている形状に裁断することにより、実施例５としての磁性シートのサンプルを作製した。
【００４７】
［比較例２］
また、上記した磁性塗料の調製において、硬化剤（日本ポリウレタン工業（株）製  商品名：コロネートＬ）を用い、その配合比を図４に示すようにした以外は、上記した実施例１と同様にして、磁性シート１を作製し、この磁性シート１を以下の各評価で規定されている形状に裁断することにより、比較例１としての磁性シートのサンプルを作製した。なお、この硬化剤（日本ポリウレタン工業（株）製  商品名：コロネートＬ）は、イソシアヌレート環を有するイソシアヌレート化合物ではなく、脂肪族グリセリンのトリイソシアネート化合物である。
【００４８】
［磁性シートの評価］
各磁性シートのサンプルについて、次の評価試験を実施した。
【００４９】
（透磁率）
磁性シート１を外径１４ｍｍ、内径６ｍｍのリング状体に打ち抜いて作製したサンプルについて、アジレントテクノロジー社製の測定器「Ａｇｉｌｅｎｔ  ４２９１Ｂ  ＲＦインピーダンス／マテリアル・アナライザ」を使用して、１３．５６ＭＨｚでの透磁率を測定した。
【００５０】
（密度）
磁性シート１を２０ｍｍ×２０ｍｍの方形状体に裁断して作製したサンプルについて、ソニー社製の測定器「μ−ｍａｔｅ」を使用して磁性層２の厚みを測定し、また磁性層２の重量も測定して、得られた厚みと重量とから磁性層２の密度を算出した。
【００５１】
（膨張率）
磁性シート１を２０ｍｍ×２０ｍｍの方形状体に裁断して作製したサンプルについて、高温貯蔵（８５℃、２０００時間）、低温貯蔵（−４０℃、１０００時間）、および高湿貯蔵（６０℃、９０％ＲＨ、２０００時間）を連続して行い、保存（一連の貯蔵）前後での磁性層２の厚みをソニー社製の測定器「μ−ｍａｔｅ」を使用して測定した。また、測定した保存前の厚みと保存後の厚みとから、保存前を基準とした保存後の磁性層２の膨張率を算出した。
【００５２】
以上の各実施例１〜５および各比較例１，２についての透磁率、密度および膨張率の測定結果を、硬化剤の種類および配合比と共に図２〜図４の測定結果図に示す。この測定結果から、図２に示すように、硬化剤としてコロネート２０３０（イソシアヌレート環を有するイソシアヌレート化合物）をバインダー１００重量部に対して５重量部以上３０重量部以下の範囲内で添加した磁性シートサンプルでは、磁性層２の密度および透磁率をそれぞれ高い状態（密度：２．８ｇ／ｃｍ３以上、透磁率：４０以上）に維持しつつ、言い換えれば密度および透磁率の低下を最小限に抑制しつつ、膨張率を１５パーセント以下に低減できること、つまり磁性層２の形状変化（具体的には厚みの変化）を大幅に低減できることが確認された。
【００５３】
また、さらに、バインダー１００重量部に対して１０重量部以上３０重量部以下の範囲内でコロネート２０３０を添加した磁性シートサンプルでは、磁性層２の高い密度および高い透磁率を維持しつつ、膨張率を７パーセントに低減できること、つまり磁性層２の厚みの変化を一層低減できることが確認された。また、特に、バインダー１００重量部に対して１０重量部以上２０重量部以下の範囲内でコロネート２０３０を添加した磁性シートサンプルでは、膨張率を７パーセントに維持して磁性層２の厚みの変化を低減させつつ、一層高い密度（３．１ｇ／ｃｍ３以上）および一層高い透磁率（４５以上）を確保できることが確認された。
【００５４】
また、図３に示すように、コロネート２０３０と同様に、イソシアヌレート環を有するイソシアヌレート化合物であるコロネート−ＨＸをバインダー１００重量部に対して１０重量部添加した磁性シートサンプルにおいても、磁性層２の密度および透磁率をそれぞれ高い状態に維持しつつ、膨張率を８パーセントに低減できること、つまり磁性層２の厚みの変化を大幅に低減できることが確認された。
【００５５】
他方、図４に示すように、コロネート２０３０およびコロネート−ＨＸとは異なり、イソシアヌレート環を有するイソシアヌレート化合物ではなく、脂肪族グリセリンのトリイソシアネート化合物としてのコロネートＬをバインダー１００重量部に対して１０重量部添加した磁性シートサンプルでは、磁性層２の膨張率を８パーセントに低減でき、これによって磁性層２の厚みの変化を大幅に低減できるものの、磁性層２の密度および透磁率をそれぞれ高い状態に維持できないこと、つまり密度および透磁率の低下を抑制できないことが確認された。
【００５６】
したがって、硬化剤としてコロネート２０３０やコロネート−ＨＸのようなイソシアヌレート環を有するイソシアヌレート化合物を好ましくはバインダー１００重量部に対して５重量部以上３０重量部以下の範囲内で、さらに好ましくは１０重量部以上３０重量部以下の範囲内で添加させることにより、磁性層２の密度および透磁率を高い状態に維持しつつ、その膨張率を規定値（１５パーセント）以下に低下できることが確認された。また、特に、１０重量部以上２０重量部以下の範囲内で上記の硬化剤を添加させることにより、膨張率を一層低減させつつ、磁性層２の密度および透磁率をより高い状態に維持できることが確認された。
【図面の簡単な説明】
【００５７】
【図１】本発明に係る磁性シート１の断面図である。
【図２】各実施例１〜４および比較例１についての硬化剤の種類、その添加量、その磁性層２の透磁率、密度および膨張率の測定結果を示す測定結果図である。
【図３】実施例５についての硬化剤の種類、その添加量、その磁性層２の透磁率、密度および膨張率の測定結果を示す測定結果図である。
【図４】比較例２についての硬化剤の種類、その添加量、その磁性層２の透磁率、密度および膨張率の測定結果を示す測定結果図である。
【図５】本発明に係る磁性シート１１の断面図である。
【符号の説明】
【００５８】
１，１１  磁性シート
２  磁性層
３  ベースフィルム
【図１】
2007250821.tif 000007
【図２】
2007250821.tif 000008
【図３】
2007250821.tif 000009
【図４】
2007250821.tif 000010
【図５】
2007250821.tif 000011